(57)【要約】      （修正有）【課題】植物系チップを将来の環境変化の問題のない方法で結着して利用する方法を提供する。【解決手段】本発明の結着剤は、木質系、植物系チップに練りこみ用結着剤を用いチップを結着させ、塗布用結着剤でチップ表面を結着させる。チップをそのまま使用するので安価に抑えられる。生分解性の良い物質を使用することにより、土壌へ結着剤が溶出しても、生分解の作用で環境変化に対応する。撤去の場合には、廃棄の方法として焼却または埋め立てが可能であり、廃棄に苦慮することはない。【選択図】図１
2006321862.tif 000002
【特許請求の範囲】
【請求項１】
練りこみ用と、塗布用を含む結着剤。
【請求項２】
木質系または、植物系チップの結着剤である請求項１記載の結着剤。
【請求項３】
木質系または、植物系チップの結着剤である請求項１から２のいずれかに記載の製造法。
【請求項４】
結着剤を木質系または、植物系チップと混合または塗布する施工法。
【請求項５】
請求項１から４に記載の結着剤を用い木質系または、植物系チップを結着する工法である。
【請求項６】
結着剤から選ばれた少なくとも一つを含む製造法または、工法からなる請求項１から請求項５のいずれかに記載の方法。
【発明の詳細な説明】
【技術分野】
【０００１】
本発明は、木質系または、植物系チップの結着に関する。より詳しくは、練りこみ用と、塗布用とからなる木質系または、植物系チップの結着に関するものである。
【背景技術】
【０００２】
特開２００４−０９８４２１号公報（以下、特許文献１という）に、雑草抑制材として使用される木材チップの表面に繊維化合成樹脂を撒布する方法、木材チップを篩い機に掛け２ｍｍの網スクリーンにて篩い残った木材チップを使用と記載がある。
【特許文献１】特開２００４−０９８４２１号公報（第０００９項）（第００１０項）
【発明の開示】
【発明が解決しようとする課題】
【０００３】
特許文献１には、雑草の抑制に、木材チップを篩い機に掛け２ｍｍの網スクリーンにて篩い残った木材チップを使用とあり小さなサイズのみの使用で実質破砕機械にて発生する繊維化合成樹脂を使用し、木材チップの表面に撒布とあるが、木材チップのみの使用で植物系のチップの利用がなく、土壌への環境変化の問題点がある。特許文献１に記載の繊維化合成樹脂を使用した施工箇所を撤去しなくてはならなくなった場合、廃棄の方法が問題である。本発明の結着剤は、破砕機により破砕されたチップを篩い機に掛けることなく使用する。本発明の結着剤は、生分解性の良い物質を使用することにより、土壌へ結着剤が溶出しても、生分解され環境変化に対応する。施工箇所を撤去しなくてはならなくなった場合、廃棄の方法として焼却または埋め立てが可能である。廃棄物として処理されることの多い木質系または、植物系チップを有効活用するなどの課題を解決しようとするものである。                    
【課題を解決するための手段】
【０００４】
本願発明者は、鋭意研究の結果、練りこみ用結着剤と、塗布用結着剤を開発した。木質系または、植物系チップに練りこみ用結着剤を用いチップを結着させ、塗布用結着剤でチップの表面を結着させる。練りこみ用結着剤、塗布用結着剤をそれぞれ完成し、上記課題を解決した。本発明の結着剤は、破砕機により破砕されたチップを篩い機に掛けることなく使用するので、チップの価格を安価に抑えられる。本発明の結着剤は、生分解性（生分解とは、微生物の持つ酵素などの作用により最終的に水と二酸化炭素になることを指す）の良い物質（カッパ型カラギナン、ミルクカゼイン、塩化カリウム）を使用することにより、土壌へ結着剤が溶出しても、生分解され環境変化に対応する。撤去しなくてはならなくなった場合、廃棄の方法として焼却または埋め立てが可能である。すなわち、木質系または、植物系チップを用いた雑草抑制工法にて、チップを練りこみ用結着剤、塗布用結着剤を用いて、チップを結着する。
【０００５】
本発明は、木質系または、植物系チップに練りこみ用結着剤、木質系または、植物系チップ表面への塗布用結着剤の二種類があり、チップに練りこみ用結着剤の作用によって、チップを結着させ、チップ表面への塗布用結着剤の作用によって、チップ表面を結着する新たな木質系または、植物系チップの結着剤を完成させたものである。木質系または、植物系チップに練りこむ結着剤は、カッパ型カラギナン、ミルクカゼイン、塩化カリウム、水酸化カリウム、蒸留水で構成し、カッパ型カラギナンのゲル化による粘性の作用、ミルクカゼインの接着効果によって、木質系または、植物系チップを結着させる練りこみ用結着剤を完成したものである。木質系または、植物系チップ表面への塗布用結着剤は、カッパ型カラギナン、ミルクカゼイン、塩化カリウム、水酸化カリウム、蒸留水で構成し、カッパ型カラギナンのゲル化の作用、加熱による粘性の増大、ミルクカゼインの加熱による接着効果の増強によって木質系または、植物系チップ表面への塗布用結着剤を完成したものである。
【０００６】
本発明にいう練りこみ用結着剤とは、カッパ型カラギナン、ミルクカゼイン、塩化カリウム、水酸化カリウム、蒸留水からなる組成物であり、木質系チップに練りこみ結着するものである。  本発明が使用するカラギナンは、水酸化アンモニウム、水酸化カルシウム、水酸化カリウム、塩化カリウム、塩化アンモニウムによってゲル化するものであってカラギナンは、カッパ型、イオタ型、ラムダ型などがあげられる。本発明は、カッパ型カラギナンを使用する。イオタ型カラギナンは、水酸化アンモニウム、水酸化カルシウム、水酸化カリウム、塩化カリウム、塩化アンモニウムでのゲル化反応が弱く本発明では使用しない。ラムダ型カラギナンは、水酸化アンモニウム、水酸化カルシウム、水酸化カリウム、塩化カリウム、塩化アンモニウムでのゲル化の反応がないので使用しない。接着の効果のあるミルクカゼインを用いる。ミルクカゼインの水溶化に水酸化カリウムを用いる。練りこみ用結着剤は、カッパ型カラギナン水溶液とミルクカゼイン水溶液を混合して作成する。カッパ型カラギナンを水１に対し、０.０２から０.０６までの割合で容器に入れ混合しカッパ型カラギナン水溶液を作成する。ミルクカゼインを水酸化カリウム水溶液１に対し、０.１２までの割合で容器に入れ、混合してミルクカゼイン水溶液を作成する。カッパ型カラギナン水溶液とミルクカゼイン水溶液を容器に入れ混合し、木質系または、植物系チップに練りこみ用結着剤を作成する。
【０００７】
本発明の練りこみ用結着剤は木質系または、植物系を、破砕機等を用い破砕し、チップ化したものを結着する方法である。練りこみ用結着剤を木質系または、植物系チップ１に対し、結着剤０.３から１までの割合で定板の上、または混合機で混合し、木質系または、植物系チップを結着する方法である。
【０００８】
本発明の塗布用結着剤は木質系または、植物系を、破砕機等を用いチップに破砕して、チップ表面を結着するもしくは、練りこみ用結着剤を用い結着したチップ表面に塗布し結着する方法である。
【０００９】
本発明にいう塗布用結着剤とは、カッパ型カラギナン、ミルクカゼイン、塩化カリウム、水酸化カリウム、蒸留水からなる組成物であり、木質系チップの表面の結着に用いるものである。  本発明が使用するカラギナンは、水酸化アンモニウム、水酸化カルシウム、水酸化カリウム、塩化カリウム、塩化アンモニウムによってゲル化するものであってカラギナンは、カッパ型、イオタ型、ラムダ型などがあげられる。本発明は、カッパ型カラギナンを使用する。イオタ型カラギナンは、水酸化アンモニウム、水酸化カルシウム、水酸化カリウム、塩化カリウム、塩化アンモニウムでのゲル化反応が弱く本発明では使用しない。ラムダ型カラギナンは、水酸化アンモニウム、水酸化カルシウム、水酸化カリウム、塩化カリウム、塩化アンモニウムでのゲル化の反応がないので使用しない。接着の効果のあるミルクカゼインを用いる。ミルクカゼインの水溶化に水酸化カリウムを用いる。本発明の塗布用結着剤とは、カッパ型カラギナン水溶液とミルクカゼイン水溶液を混合し作成する。カッパ型カラギナンを水１に対し、０.０２から０.０６までの割合で容器に入れ混合し加熱しカッパ型カラギナン水溶液を作成する。ミルクカゼインを水酸化カリウム水溶液１に対し、０.１２までの割合で容器に入れ混合し加熱しミルクカゼイン水溶液を作成する。カッパ型カラギナン水溶液とミルクカゼイン水溶液を容器に入れ混合し、木質系または、植物系チップの塗布用結着剤を作成する。
【００１０】
塗布用結着剤を木質系または、植物系チップ表面１．０平方メートルに対し、塗布用結着剤２５０ｇから１ｋｇまで塗布する方法である。塗布用結着剤を木質系または、植物系チップと練りこみ用結着剤を混合した表面に塗布し結着する方法である。
【発明の効果】
【００１１】
一般廃棄物または、産業廃棄物として排出される剪定材、間伐材、伐採、竹または伐根である木質系および草、花などの植物系をチップ化し、これらのチップを用い雑草抑制を行う。破砕機により破砕されたチップを篩い機に掛けることなく使用し、篩い機などの設備費用も掛からずチップ価格を安価に抑えられる。これらのチップを用いた雑草の発生を抑制する施工法で、掛る経費が軽減される。これらのチップを用い雑草の発生を抑制する施工法で、雨水による流出、風による飛散を練りこみ用結着剤、または、塗布用結着剤を使用し、防止する。この発明の結着剤を使用し施工した部分を、廃棄しなければならなくなった場合には焼却処理または埋め立て処理が可能である。生分解の良い成分を主とした結着剤が、土壌へ溶出しても、生分解の作用で環境変化に対応し、従来の化学樹脂接着剤より環境変化が少ない、以上説明したように本発明により、これらチップの環境保全型リサイクルの促進に繋がる。
【発明を実施するための最良の形態】
【００１２】
雑草抑制に一般廃棄物または、産業廃棄物として排出される剪定材、間伐材、伐採、竹または伐根である木質系および草、花など植物系、あるいは、これらが微生物により分解されたのものを使用する。上記記載の木質系または、植物系あるいは、これらが微生物により分解されたのものを、破砕機等を用い破砕してチップにしたものを使用する。破砕した木質系チップのサイズは、１〜１８０ｍｍであり、平均８０ｍｍのチップが好ましい。破砕した木質系チップの結着に練りこみ用結着剤および、塗布用結着剤を用いる。練りこみ用結着剤を用い、木質系チップに混合し施工する。練りこみ用結着剤と木質系チップを攪拌する。攪拌に混合機を用いる。回転している混合機に木質系チップを投入する。回転している混合機に木質系チップ１に対し、水０.４の割合で投入する。攪拌を約５分間行う。回転している混合機の水を入れた木質系チップ１に対し、結着剤０.３の割合で投入する。攪拌を約５分間行う。練りこみ用結着剤と混合した木質系チップを作成する。練りこみ用結着剤と混合した木質系チップを施工箇所に敷設する。施工した木質系チップ表面を、土端板などを用い人力にて転圧する、または転圧機械を用い転圧する。
【００１３】
塗布用結着剤を練りこみ用結着剤と混合した木質系チップ表面に塗布する。塗布用結着剤の塗布はヘラなどを用いる。木質系チップ表面に塗布用結着剤を１平方メートル当り４５０ｇを塗布する。塗布用結着剤で木質系チップ表面の間隙を埋めるように塗布する。
【００１４】
〔練りこみ用結着剤の製造法〕
練りこみ用結着剤は、蒸留水、カッパ型カラギナン、ミルクカゼイン、塩化カリウム、水酸化カリウムからなるものである。ビーカーに蒸留水を１Ｌ入れる。ビーカーの蒸留水の攪拌に、マグネットスターラーを用いる。ビーカーに攪拌子を入れ蒸留水を攪拌した。攪拌しているビーカーの蒸留水１Ｌ中に、カッパ型カラギナン４０ｇを徐々に加える。攪拌を約１５分間行う。メスシリンダーに、０．５モル水酸化カリウム水溶液（和光純薬工業株式会社製）を６０ｍｌ入れる。０．５モル水酸化カリウム水溶液を入れたメスシリンダーに、蒸留水を２１０ｍｌ目盛りになるまで加える。ビーカーに水酸化カリウム水溶液２１０ｍｌを入れ、マグネットスターラーを用い攪拌する。ビーカーに攪拌子を入れ攪拌を約２分間行う。攪拌しているビーカーの水酸化カリウム水溶液２１０ｍｌ中に、ミルクカゼイン２５.６ｇを徐々に加える。攪拌を約５０分間行う。攪拌しているビーカーのミルクカゼイン水溶液中に、塩化カリウム２０ｇを徐々に加える。カッパ型カラギナン水溶液を１Ｌビーカーに入れマグネットスターラーを用い攪拌する。ビーカーに攪拌子を入れ攪拌する。攪拌しているビーカーのカッパ型カラギナン水溶液１Ｌに、ミルクカゼイン水溶液を徐々に加える。攪拌を約１０分間行う。木質系または、植物系チップの練りこみ用結着剤を完成する。
【００１５】
〔塗布用結着剤の製造法〕
塗布用結着剤は、蒸留水、カッパ型カラギナン、ミルクカゼイン、塩化カリウム、水酸化カリウムからなるものである。ビーカーに蒸留水を１Ｌ入れる。加熱型マグネットスターラーを用いる。ビーカーに攪拌子を入れ蒸留水を攪拌する。蒸留水を摂氏４７度から５２度に達するまで加熱する。攪拌しているビーカーの蒸留水中に、カッパ型カラギナン４０ｇを徐々に加える。攪拌を約１５分間行う。カッパ型カラギナン水溶液を加熱型でないマグネットスターラーにて攪拌する。攪拌を約１時間行う。塩化カリウムの混合にマグネットスターラーを用いる。ビーカーに蒸留水を１Ｌ入れる。ビーカーに攪拌子を入れ蒸留水を攪拌する。攪拌しているビーカーの蒸留水中に、塩化カリウム４０ｇを加える。攪拌を約１分間行う。塩化カリウム水溶液を１Ｌビーカーに入れる。カッパ型カラギナン水溶液１Ｌをビーカーに入れマグネットスターラーを用い攪拌する。ビーカーに攪拌子を入れ攪拌する。カッパ型カラギナン水溶液１Ｌに塩化カリウム水溶液１Ｌを徐々に加える。塩化カリウム水溶液を加えたカッパ型カラギナン水溶液の温度は摂氏３６度になっていた。メスシリンダーに、０．５モル水酸化カリウム水溶液（和光純薬工業株式会社製）を６０ｍｌ入れる。０．５モル水酸化カリウム水溶液を入れたメスシリンダーに、蒸留水を２１０ｍｌ目盛りになるまで加える。ビーカーに水酸化カリウム水溶液２１０ｍｌを入れ、マグネットスターラーを用い攪拌する。ビーカーに攪拌子を入れ攪拌を約２分間行う。攪拌に加熱型マグネットスターラーを用いる。水酸化カリウム水溶液を摂氏３８度から４３度に達するまで加熱する。攪拌しているビーカーの水酸化カリウム水溶液２１０ｍｌ中に、ミルクカゼイン２５.６ｇを徐々に加える。攪拌を約１５分間行う。ミルクカゼイン水溶液とカッパ型カラギナン水溶液の攪拌に、加熱型でないマグネットスターラーを用いる。塩化カリウム水溶液を加えたカッパ型カラギナン水溶液１Ｌにミルクカゼイン水溶液を徐々に加える。攪拌を約１０分間行う。木質系または、植物系チップに塗布用結着剤を完成する。
【００１６】
〔本発明の施工法〕
〔練りこみ用結着剤の施工法〕
雑草抑制に木質系チップを使用する。木質系チップに練りこみ用結着剤を用いる。結着剤で木質系チップを結着させる。木質系チップを定板に置く。又は木質系チップを攪拌機に入れる。木質系チップに水を加える。木質系チップ１に対し、水０.４の割合で加える。水を加えた木質系チップを攪拌する。攪拌した木質系チップに結着剤を加える。木質系チップ１に対し、結着剤０.４の割合で加える。結着剤を加えた木質系チップを攪拌する。結着剤と攪拌した木質系チップを雑草抑制に使用する。雑草抑制を行う場所にスコップ等を用い人力で掘削または、機械を用い掘削する。掘削した地面を土端板、角スコップ等を用い人力にて転圧または、機械を用い転圧する。転圧した地面に遮光紙を敷設する。遮光紙を敷設した上に、結着剤を混合した木質系チップを敷設する。敷設した木質系チップの上を土端板、角スコップ等を用い人力にて転圧又は、機械を用い転圧する。雑草抑制の施工法として木質系チップと練りこみ用結着剤を用いる。
【００１７】
〔塗布用結着剤の施工法〕
雑草抑制の施工に塗布用結着剤と木質系チップを使用する。雑草抑制を行う場所にスコップ等を用い人力で掘削または、機械を用い掘削する。掘削した地面を土端板、角スコップ等を用い人力にて転圧または、機械を用い転圧する。転圧した地面に遮光紙を敷設する。遮光紙を敷設した上に、木質系チップまたは、練りこみ用結着剤を練りこんだ木質系チップを用い敷設する。敷設した木質系チップまたは、練りこみ用結着剤を用いた木質系チップの表面に塗布用結着剤を塗布する。木質系チップの表面に塗布用結着剤を刷毛、ヘラ、ローラー等を用い塗布する。
【００１８】
〔練りこみ用結着剤の使用法〕
木質系チップを混合機に入れる。木質系チップ１に対し、水０.４の割合で加え混合する。混合している木質系チップ１に対し、結着剤０.３の割合で加える。結着剤を加えた木質系チップを混合する。敷設した遮光紙の上に結着剤と混合した木質系チップを敷設する。敷設した木質系チップ表面を土端板、角スコップ等を用い人力にて転圧または、機械を用い転圧する。
【００１９】
〔塗布用結着剤の使用法〕
敷設している木質系チップもしくは、練りこみ用結着剤と攪拌した木質系チップ表面に塗布用結着剤を塗布する。敷設している表面を転圧する。チップ表面の転圧を土端板、角スコップ等を用い人力にて転圧又は、機械を用い転圧する。転圧したチップ表面に塗布用結着剤を塗布する。塗布用結着剤の塗布に刷毛、ヘラ、ローラー等を用いる。塗布用結着剤でチップ表面の間隙を埋めるように塗布する。
【実施例１】
【００２０】
（練りこみ用結着剤の作成）
練りこみ用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。ビーカーの蒸留水の攪拌に、マグネットスターラーを用いた。ビーカーに攪拌子を入れ蒸留水を攪拌した。攪拌しているビーカーの蒸留水１Ｌ中に、カッパ型カラギナン２０ｇを徐々に加えた。攪拌を約１５分間行った。メスシリンダーに、０．５モル水酸化カリウム水溶液６０ｍｌを入れた。０．５モル水酸化カリウム水溶液を入れたメスシリンダーに、蒸留水を２１０ｍｌ目盛りになるまで加えた。メスシリンダーの水酸化カリウム水溶液２１０ｍｌをビーカーに入れ、マグネットスターラーを用い攪拌した。ビーカーに攪拌子を入れ攪拌を約２分間行った。攪拌しているビーカーの水酸化カリウム水溶液２１０ｍｌ中に、ミルクカゼイン２５.６ｇを徐々に加えた。攪拌を約５０分間行った。ミルクカゼイン水溶液５２.５ｍｌをメスシリンダーで計量した。メスシリンダーのミルクカゼイン水溶液５２.５ｍｌをビーカーに入れた。ビーカーのミルクカゼイン水溶液５２.５ｍｌに蒸留水をビーカー目盛りが９００ｍｌになるまで加えた。ミルクカゼイン水溶液と蒸留水の攪拌に、マグネットスターラーを用いた。ビーカーに攪拌子を入れ約２分間攪拌した。攪拌しているミルクカゼイン水溶液中に、塩化カリウム２０ｇを徐々に加えた。ビーカーの攪拌子を取り出した。塩化カリウムを加えたミルクカゼイン水溶液に蒸留水を１Ｌになるまで加えた。ミルクカゼイン水溶液１Ｌを作成した。カッパ型カラギナン水溶液１Ｌをビーカーに入れマグネットスターラーを用い攪拌した。攪拌しているビーカーのカッパ型カラギナン水溶液１Ｌに、ミルクカゼイン水溶液１Ｌを徐々に加えた。攪拌を約１０分間行った。木質系または、植物系チップの練りこみ用結着剤２Ｌを完成した。
【実施例２】
【００２１】
練りこみ用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。ビーカーの蒸留水の攪拌に、マグネットスターラーを用いた。ビーカーに攪拌子を入れ蒸留水を攪拌した。攪拌しているビーカーの蒸留水１Ｌ中に、カッパ型カラギナン１０ｇを徐々に加えた。攪拌を約１５分間行った。メスシリンダーに、０．５モル水酸化カリウム水溶液を６０ｍｌ入れた。０．５モル水酸化カリウム水溶液を入れたメスシリンダーに、蒸留水を２１０ｍｌ目盛りになるまで加えた。ビーカーに水酸化カリウム水溶液２１０ｍｌを入れ、マグネットスターラーを用い攪拌した。ビーカーに攪拌子を入れ攪拌を約２分間行った。攪拌しているビーカーの水酸化カリウム水溶液２１０ｍｌ中に、ミルクカゼイン２５.６ｇを徐々に加えた。攪拌を約５０分間行った。ミルクカゼイン水溶液３２.５ｍｌをメスシリンダーで計量した。メスシリンダーのミルクカゼイン水溶液３２.５ｍｌをビーカーに入れた。ビーカーのミルクカゼイン水溶液３２.５ｍｌに蒸留水をビーカー目盛りが９００ｍｌになるまで加えた。ミルクカゼイン水溶液と蒸留水の攪拌に、マグネットスターラーを用いた。ビーカーに攪拌子を入れ攪拌した。攪拌しているビーカーのミルクカゼイン水溶液に、塩化カリウム２０ｇを徐々に加えた。攪拌を約２分間行った。ビーカーの攪拌子を取り出した。ミルクカゼイン水溶液に、蒸留水をビーカー目盛りが１Ｌになるまで加えた。ビーカーに攪拌子を入れ、マグネットスターラーで、攪拌を約２分間行った。カッパ型カラギナン水溶液１Ｌをビーカーに入れマグネットスターラーを用い攪拌した。ビーカーに攪拌子を入れ攪拌した。攪拌しているビーカーのカッパ型カラギナン水溶液１Ｌに、ミルクカゼイン水溶液１Ｌを徐々に加えた。攪拌を約１０分間行った。木質系または、植物系チップの練りこみ用結着剤を２Ｌ完成した。
【実施例３】
【００２２】
練りこみ用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。ビーカーの蒸留水の攪拌に、マグネットスターラーを用いた。ビーカーに攪拌子を入れ蒸留水を攪拌した。攪拌しているビーカーの蒸留水１Ｌ中に、カッパ型カラギナン３０ｇを徐々に加えた。攪拌を約１５分間行った。メスシリンダーに、０．５モル水酸化カリウム水溶液を６０ｍｌ入れた。０．５モル水酸化カリウム水溶液を入れたメスシリンダーに、蒸留水を２１０ｍｌ目盛りになるまで加えた。ビーカーに水酸化カリウム水溶液２１０ｍｌを入れ、マグネットスターラーを用い攪拌した。ビーカーに攪拌子を入れ攪拌を約２分間行った。攪拌しているビーカーの水酸化カリウム水溶液２１０ｍｌ中に、ミルクカゼイン２５.６ｇを徐々に加えた。攪拌を約５０分間行った。攪拌しているビーカーミルクカゼイン水溶液に、塩化カリウム２０ｇを徐々に加えた。攪拌を約２分間行った。ビーカーの攪拌子を取り出した。ミルクカゼイン水溶液に、蒸留水をビーカー目盛りが１Ｌになるまで加えた。ミルクカゼイン水溶液１Ｌを作成した。カッパ型カラギナン水溶液１Ｌをビーカーに入れマグネットスターラーを用い攪拌した。ビーカーに攪拌子を入れ攪拌した。攪拌しているビーカーのカッパ型カラギナン水溶液１Ｌに、ミルクカゼイン水溶液１Ｌを徐々に加えた。攪拌を約１０分間行った。木質系または、植物系チップの練りこみ用結着剤を２Ｌ作成した。
〔比較例１〕
【００２３】
ビーカーに蒸留水を１Ｌ入れた。ビーカーの蒸留水の攪拌に、マグネットスターラーを用いた。ビーカーに攪拌子を入れ蒸留水を攪拌した。攪拌しているビーカーの蒸留水に、カッパ型カラギナン６０ｇを徐々に加えていく作業中で、約４０ｇを越えた辺りで蒸留水の中で凝固が見られた。
【実施例４】
【００２４】
練りこみ用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。ビーカーの蒸留水の攪拌に、マグネットスターラーを用いた。ビーカーに攪拌子を入れ蒸留水を攪拌した。攪拌しているビーカーの蒸留水１Ｌ中に、カッパ型カラギナン４０ｇを徐々に加えた。攪拌を約１５分間行った。メスシリンダーに、０．５モル水酸化カリウム水溶液を６０ｍｌ入れた。０．５モル水酸化カリウム水溶液を入れたメスシリンダーに、蒸留水を２１０ｍｌ目盛りになるまで加えた。ビーカーに水酸化カリウム水溶液２１０ｍｌを入れ、マグネットスターラーを用い攪拌した。ビーカーに攪拌子を入れ攪拌を約２分間行った。攪拌しているビーカーの水酸化カリウム水溶液２１０ｍｌ中に、ミルクカゼイン２５.６ｇを徐々に加えた。攪拌を約５０分間行った。攪拌しているビーカーのミルクカゼイン水溶液中に、塩化カリウム２０ｇを徐々に加えた。カッパ型カラギナン水溶液を１Ｌビーカーに入れマグネットスターラーを用い攪拌した。ビーカーに攪拌子を入れ攪拌した。攪拌しているビーカーのカッパ型カラギナン水溶液１Ｌに、ミルクカゼイン水溶液を徐々に加えた。攪拌を約１０分間行った。木質系または、植物系チップの練りこみ用結着剤を作成した。
【実施例５】
【００２５】
（塗布用結着剤の作成）
塗布用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。加熱型マグネットスターラーを用いた。ビーカーに攪拌子を入れ蒸留水を攪拌した。蒸留水を摂氏４７度から５２度に達するまで加熱した。攪拌しているビーカーの蒸留水中に、カッパ型カラギナン４０ｇを徐々に加えた。攪拌を約１５分間行った。カッパ型カラギナン水溶液を加熱型でないマグネットスターラーにて攪拌した。攪拌を約１時間行った。カッパ型カラギナン水溶液の温度は摂氏３７度になっていた。メスシリンダーに、０．５モル水酸化カリウム水溶液を６０ｍｌ入れた。０．５モル水酸化カリウム水溶液を入れたメスシリンダーに、蒸留水を２１０ｍｌ目盛りになるまで加えた。ビーカーに水酸化カリウム水溶液２１０ｍｌを入れ、マグネットスターラーを用い攪拌した。ビーカーに攪拌子を入れ攪拌を約２分間行った。水酸化カリウム水溶液を摂氏３８度から４３度に達するまで加熱した。攪拌に加熱型マグネットスターラーを用いた。攪拌しているビーカーの水酸化カリウム水溶液２１０ｍｌ中に、ミルクカゼイン２５.６ｇを徐々に加えた。攪拌を約１５分間行った。攪拌しているビーカーのミルクカゼイン水溶液中に、塩化カリウム５０ｇを徐々に加えた。攪拌を約２分間行った。カッパ型カラギナン水溶液１Ｌをビーカーに入れ加熱型でないマグネットスターラーを用い攪拌した。ビーカーに攪拌子を入れ攪拌した。攪拌しているビーカーのカッパ型カラギナン水溶液１Ｌにミルクカゼイン水溶液を徐々に加えた。攪拌を約１０分間行った。木質系または、植物系チップの塗布用結着剤を作成した。
【実施例６】
【００２６】
塗布用結着剤に蒸留水、カッパ型カラギナン、ミルクカゼイン、０．５モル水酸化カリウム水溶液（和光純薬工業株式会社製）、塩化カリウムを用いた。ビーカーに蒸留水を１Ｌ入れた。加熱型マグネットスターラーを用いた。ビーカーに攪拌子を入れ蒸留水を攪拌した。蒸留水を摂氏４７度から５２度に達するまで加熱した。攪拌しているビーカーの蒸留水中に、カッパ型カラギナン４０ｇを徐々に加えた。攪拌を約１５分間行った。カッパ型カラギナン水溶液を加熱型でないマグネットスターラーにて攪拌した。攪拌を約１時間行った。塩化カリウムの混合にマグネットスターラーを用いた。ビーカーに蒸留水を１Ｌ入れた。ビーカーに攪拌子を入れ蒸留水を攪拌した。攪拌しているビーカーの蒸留水中に、塩化カリウム４０ｇを加えた。攪拌を約１分間行った。塩化カリウム水溶液を１Ｌビーカーに入れた。カッパ型カラギナン水溶液１Ｌをビーカーに入れマグネットスターラーを用い攪拌した。ビーカーに攪拌子を入れ攪拌した。カッパ型カラギナン水溶液１Ｌに塩化カリウム水溶液１Ｌを徐々に加えた。塩化カリウム水溶液を加えたカッパ型カラギナン水溶液の温度は摂氏３６度になっていた。メスシリンダーに、０．５モル水酸化カリウム水溶液を６０ｍｌ入れた。０．５モル水酸化カリウム水溶液を入れたメスシリンダーに、蒸留水を２１０ｍｌ目盛りになるまで加えた。ビーカーに水酸化カリウム水溶液２１０ｍｌを入れ、マグネットスターラーを用い攪拌した。ビーカーに攪拌子を入れ攪拌を約２分間行った。攪拌に加熱型マグネットスターラーを用いた。水酸化カリウム水溶液を摂氏３８度から４３度に達するまで加熱した。攪拌しているビーカーの水酸化カリウム水溶液２１０ｍｌ中に、ミルクカゼイン２５.６ｇを徐々に加えた。攪拌を約１５分間行った。ミルクカゼイン水溶液とカッパ型カラギナン水溶液の攪拌に、加熱型でないマグネットスターラーを用いた。塩化カリウム水溶液を加えたカッパ型カラギナン水溶液１Ｌにミルクカゼイン水溶液を徐々に加えた。攪拌を約１０分間行った。木質系または、植物系チップに塗布用結着剤を作成した。
【実施例７】
【００２７】
（施工例）
実施例１で作成した結着剤を、竹チップ（1ｍｍ〜２５０μｍｍ）約６ｇと練り合わした。結着剤と練り合わした竹チップを３ｃｍ角深さ１ｃｍのプラスチック容器に入れた。竹チップ表面を薬さじにて押さえた。竹チップの結着具合を観察した。３日後プラスチック容器内の竹チップを取り出した。竹チップは，プラスチック容器の形をしたまま固着していた。
【実施例８】
【００２８】
実施例２で作成した結着剤を、竹チップ（1ｍｍ〜２５０μｍｍ）約６ｇと練り合わした。結着剤と練り合わした竹チップを３ｃｍ角深さ１ｃｍのプラスチック容器に入れた。竹チップ表面を薬さじにて押さえた。竹チップの結着具合を観察した。３日後プラスチック容器内の竹チップを取り出した。竹チップは，プラスチック容器の形をしたまま固着していた。
【実施例９】
【００２９】
実施例３で作成した結着剤を、竹チップ（1ｍｍ〜２５０μｍｍ）約６ｇと練り合わした。結着剤と練り合わした竹チップを３ｃｍ角深さ１ｃｍのプラスチック容器に入れた。竹チップ表面を薬さじにて押さえた。竹チップの結着具合を観察した。３日後プラスチック容器内の竹チップを取り出した。竹チップは，プラスチック容器の形をしたまま固着していた。
【実施例１０】
【００３０】
実施例４で作成した結着剤を、竹チップ（1ｍｍ〜２５０μｍｍ）約６ｇと練り合わした。結着剤と練り合わした竹チップを３ｃｍ角深さ１ｃｍのプラスチック容器に入れた。竹チップ表面を薬さじにて押さえた。竹チップの結着具合を観察した。３日後プラスチック容器内の竹チップを取り出した。竹チップは，プラスチック容器の形をしたまま固着していた。
【実施例１１】
【００３１】
実施例１で作成した結着剤を、平均サイズ８０ｍｍの木質系チップと攪拌した。木質系チップをビニール袋に入れた。水道水２００ｍｌを木質系チップの入ったビニール袋に入れた。木質系チップと水の入ったビニール袋を上下左右に約５分間振った。攪拌した木質系チップの入ったビニール袋に結着剤２００ｍｌ入れた。木質系チップと結着剤を入れたビニール袋を上下左右に約５分間振った。結着剤と攪拌した木質系チップを縦横２０ｃｍ深さ１０ｃｍの箱に入れた。結着剤と攪拌した木質系チップが箱の上端まであった。箱の木質系チップ表面に板を乗せた。加圧機を用い木質系チップを圧縮した。木質系チップを１Ｍｐａにて圧縮した。木質系チップ表面が箱の上端から約４ｃｍまで圧縮された。  日光、雨水による結着剤の変化を観察するのに圧縮した木質系チップの箱を屋外に置いた。  ２ヵ月後、結着剤と混合した木質系チップを観察した。木質系チップを入れた箱を約４５度に傾斜させた。傾斜した箱の木質系チップは、こぼれずに結着していた。
【実施例１２】
【００３２】
実施例３で作成した結着剤を、平均サイズ８０ｍｍの木質系チップと混合した。木質系チップをビニール袋に入れた。水道水２００ｍｌを木質系チップの入ったビニール袋に入れた。木質系チップと水の入ったビニール袋を上下左右に約５分間振った。攪拌した木質系チップの入ったビニール袋に結着剤２００ｍｌを入れた。木質系チップと結着剤を入れたビニール袋を上下左右に約５分間振った。結着剤と攪拌した木質系チップを縦横２０ｃｍ深さ１０ｃｍの箱に入れた。木質系チップが箱の上端まであった。箱の木質系チップ表面に板を乗せた。加圧機を用い木質系チップを圧縮した。木質系チップを１Ｍｐａにて圧縮した。木質系チップ表面が箱の上端から約４ｃｍまで圧縮された。日光や雨水による結着剤の変化を観察するのに圧縮した木質系チップの箱を屋外に置いた。２ヵ月後、結着剤と混合した木質系チップを観察した。木質系チップを入れた箱を約４５度に傾斜させた。傾斜した箱の木質系チップは、こぼれずに結着していた。
【実施例１３】
【００３３】
実施例４で作成した結着剤を、平均サイズ８０ｍｍの木質系チップと混合した。木質系チップをビニール袋に入れた。水道水２００ｍｌを木質系チップの入ったビニール袋に入れた。木質系チップと水の入ったビニール袋を上下左右に約５分間振った。攪拌した木質系チップの入ったビニール袋に結着剤２００ｍｌを入れた。木質系チップと結着剤を入れたビニール袋を上下左右に約５分間振った。結着剤と攪拌した木質系チップを縦横２０ｃｍ深さ１０ｃｍの箱に入れた。木質系チップが箱の上端まであった。箱の木質系チップ表面に板を乗せた。加圧機を用い木質系チップを圧縮した。木質系チップを１Ｍｐａにて圧縮した。木質系チップ表面が箱の上端から約４ｃｍまで圧縮された。日光や雨水による結着剤の変化を観察するのに圧縮した木質系チップの箱を屋外に置いた。２ヵ月後、結着剤と混合した木質系チップを観察した。木質系チップを入れた箱を約４５度に傾斜させた。傾斜した箱の木質系チップは、こぼれずに結着していた。
【実施例１４】
【００３４】
実施例１３で作成した箱に入れた木質系チップ表面に実施例７で作成した塗布用結着剤を塗布した。塗布用結着剤の塗布にヘラを用いた。木質系チップ表面０．０４平方メートルに対し、結着剤３０ｇを塗布した。塗布用結着剤で木質系チップ表面の間隙を埋めた。１０日後、塗布用結着剤を塗布した木質系チップ表面に水を掛けた。水道水１００ｍｌを塗布用結着剤を塗布した木質系チップの表面にジョロを用い約１分間散水した。木質系チップを入れた箱を約４５度に傾斜させた。散水した木質系チップが流失することはなかった。木質系チップ表面のチップは、結着していた。
【実施例１５】
【００３５】
実施例１の配合で作成した結着剤を平均サイズ８０ｍｍの木質系チップに用いた。結着剤と木質系チップを攪拌した。攪拌に混合機を用いた。回転している混合機に木質系チップを投入した。回転している混合機の木質系チップ１に対し、水０.４の割合で投入した。攪拌を約５分間した。回転している混合機の水を入れた木質系チップ１に対し、結着剤０.３の割合で投入した。攪拌を約５分間した。結着剤と混合した木質系チップを作成した。結着剤と混合した木質系チップを県道沿いの植栽地に敷設した。植栽地の雑草抑制に結着剤と混合した木質系チップを使用した。植栽地の掘削に掘削機を用いた。植栽地を深さ１０ｃｍ掘削した。掘削した地面に、遮光紙を敷設した。敷設した遮光紙の上に、結着剤と混合した木質系チップを敷設した。敷設した木質系チップの上を、転圧機械を用い転圧した。６ヵ月後に、植栽地に結着剤と混合した木質系チップの状態を観察した。木質系チップの風による飛散はなく木質系チップは結着していた。木質系チップの雨水による流出はなく木質系チップは結着していた。
【実施例１６】
【００３６】
実施例４の配合で作成した結着剤を、平均サイズ８０ｍｍの木質系チップに用いた。結着剤と木質系チップを混合した。攪拌に混合機を用いた。回転している混合機に木質系チップを投入した。回転している混合機の木質系チップ１に対し、水０.４の割合で投入した。混合を約５分間行った。回転している混合機の水を入れた木質系チップ１に対し、結着剤０.６の割合で投入した。混合を約５分間行った。結着剤と混合した木質系チップを作成した。結着剤と混合した木質系チップを県道沿いの植栽地に敷設した。植栽地の雑草抑制に結着剤と混合した木質系チップを使用した。植栽地の掘削に掘削機を用いた。植栽地を深さ１０ｃｍ掘削した。掘削した地面に、遮光紙を敷設した。敷設した遮光紙の上に、結着剤と混合した木質系チップを敷設した。敷設した木質系チップの上を、転圧機械を用い転圧した。６ヵ月後に植栽地に結着剤と混合した木質系チップの状態を観察した。木質系チップの風による飛散がなかった。木質系チップの雨水による流出はなかった。木質系チップ表面は結着していた。
【実施例１７】
【００３７】
実施例１６にて施工した植栽地に、６ヵ月後、実施例６の配合で作成した塗布用結着剤を塗布した。木質系チップ表面１．０平方メートルに対し、塗布用結着剤４５０ｇを塗布した。木質系チップ表面の塗布にヘラを用いた。木質系チップ表面に塗布した。塗布用結着剤で木質系チップ表面の間隙を埋めた。１０日後、塗布用結着剤の塗布した木質系チップ表面に水を散水した。木質系チップ表面１平方メートルに水道水４Ｌを約１分間散水した。散水を行うのにジョロを用いた。木質系チップ表面のチップは散水で剥がれることはなかった。木質系チップ表面のチップは流失することはなかった。木質系チップ表面は結着していた。
【実施例１８】
【００３８】
県道植栽地において本発明の雑草抑制施工法を実証する試験を行った。試験する区域を図１に示す。（図１）県道植栽地を縦１２区分、横３区分の３６区分に区分けした。区分けに抜き板を用いた。１区分を縦１．２ｍ横１．５ｍとした。この１区分ごとに雑草の発生を観察した。実施例４の方法で作成した結着剤を用いた。雑草抑制施工を実施例１５での施工法で施工した。梅雨時期の雨水による木質系チップの流失はなかった。台風など暴風雨による木質系チップの飛散や流出はなかった。雑草の発生を観察した。観察を１ヶ月毎１２ヶ月間定期的に観察した。１ヶ月目より１２ヶ月まで順次図面符号イ、ロ、ハの横１列３区分を観察した。観察方法を各列１区分に発生した雑草を全部引き抜いた。重量検測を行う月以外の各列の雑草は引き抜かずにいた。引き抜いた雑草の土を落とした。土を落とした後の雑草を秤量器にて重量の検測を行った。１ヶ月毎に図面符号イ、ロ、ハ１区分毎の雑草の重量を秤量した。（表１）１ヶ月目、２ヶ月では、雑草が発生しなかった。木質系チップは結着していた。１２ヶ月を通じて３ヶ月目から５ヶ月目では、少量の雑草が発生し、雑草の重量を検測した。木質系チップは結着していた。１２ヶ月通じて６ヶ月目、７ヶ月目に大量の雑草が発生し、雑草の重量を検測した。急激な重量の雑草の発生は、種子の飛来又は、鳥の糞によるものかは不明であった。急激な重量の雑草の発生は、６ヶ月目と７ヶ月目の区分のみだけであった。木質系チップは結着していた。１２ヶ月を通じて８ヶ月目から１１ヶ月目では、少量の雑草が発生し、雑草の重量を検測した。木質系チップは結着していた。１２ヶ月目では６ヶ月目、７ヶ月目より少ないが、その他の月よりは多くの重量の雑草を検測した。木質系チップは結着していた。１年を通じて結着剤の効果によって木質系チップは結着していた。
【００３９】
【表１】
2006321862.tif 000003
【００４０】
〔比較例２〕
雑草抑制工法の施工を行わなかった区分においては、除草のみ行った。試験する区域を図２に示す。（図２）この施工場所においては、雑草の重量の秤量は行わなかった。雑草抑制施工法の施工を行わなかった区分には、１ヶ月目から雑草が生い茂った。１ヶ月目で雑草の高さは約３０ｃｍの丈になった。１区分に隙間なく雑草が生い茂った。いずれの列の区分においても、概ね雑草の高さは同じぐらいで、隙間なく雑草が生い茂った。２ヶ月目で雑草の高さは約８０ｃｍの丈になった。１区分に隙間なく雑草が生い茂った。いずれの列の区分においても、概ね雑草の高さは同じぐらいで、隙間なく雑草が生い茂った。３ヶ月目に地域よりの苦情によりこの雑草抑制工法の施工を行わなかった場所の雑草を草刈り機で除草を行った。除草した雑草の重量の秤量は行わなかった。４ヶ月目なは再び雑草が発生しその高さは約１０ｃｍの丈になった。１区分全体に隙間なく雑草が生い茂った。いずれの列の区分においても、概ね雑草の高さは同じぐらいで、隙間なく雑草が生い茂った。５ヶ月目で雑草の高さは約２０ｃｍの丈になった。１区分に隙間なく雑草が生い茂った。いずれの列の区分においても、概ね雑草の高さは同じぐらいで、隙間なく雑草が生い茂った。６ヶ月目で雑草の高さは約７０ｃｍの丈になった。１区分に隙間なく雑草が生い茂った。いずれの列の区分においても、概ね雑草の高さは同じぐらいで、隙間なく雑草が生い茂った。７ヶ月目に地域よりの苦情によりこの雑草抑制工法の施工を行わなかった場所の雑草を、草刈り機で除草を行った。除草した雑草の重量の秤量は行わなかった。８ヶ月目にはまた雑草が発生しその高さは約１０ｃｍの丈になった。１区分に隙間なく雑草が生い茂った。いずれの列の区分においても、概ね雑草の高さは同じぐらいで、隙間なく雑草が生い茂った。９ヶ月目で雑草の高さは約３０ｃｍの丈になった。１区分に隙間なく雑草が生い茂った。いずれの列の区分においても、概ね雑草の高さは同じぐらいで、隙間なく雑草が生い茂った。１０ヶ月目で雑草の高さは約５０ｃｍの丈になった。１区分に隙間なく雑草が生い茂った。いずれの列の区分においても、概ね雑草の高さは同じぐらいで、隙間なく雑草が生い茂った。１１ヶ月目で雑草の高さは約７０ｃｍの丈になった。１区分に隙間なく雑草が生い茂った。いずれの列の区分においても、概ね雑草の高さは同じぐらいで、隙間なく雑草が生い茂った。１２ヶ月目に地域よりの苦情によりこの雑草抑制工法の施工を行わなかった場所の雑草を、草刈り機で除草を行った。除草した雑草の重量の秤量は行わなかった。
【図面の簡単な説明】
【００４１】
【図１】本発明の雑草抑制の効果と結着具合を、実証する試験地の区分を示す平面図である。
【図２】本発明の雑草抑制の比較効果を、実証する試験地の区分を示す平面図である。
【符号の説明】
【００４２】
イ、は列を示す。
ロ、は列を示す。
ハ、は列を示す。
は平成１５年５月検測区分。
は平成１５年６月検測区分。
は平成１５年７月検測区分。
は平成１５年８月検測区分。
は平成１５年９月検測区分。
は平成１５年１０月検測区分。
は平成１５年１１月検測区分。
は平成１５年１２月検測区分。
は平成１６年１月検測区分。
１０、は平成１６年１月検測区分。
１１、は平成１６年２月検測区分。
１２、は平成１６年３月検測区分。
【図１】
2006321862.tif 000004
【図２】
2006321862.tif 000005
【手続補正書】
【提出日】平成17年5月18日(2005.5.18)
【手続補正１】
【補正対象書類名】明細書
【補正対象項目名】００４２
【補正方法】変更
【補正の内容】
【００４２】
イ、は列を示す。
ロ、は列を示す。
ハ、は列を示す。
１、は平成１５年５月検測区分。
２、は平成１５年６月検測区分。
３、は平成１５年７月検測区分。
４、は平成１５年８月検測区分。
５、は平成１５年９月検測区分。
６、は平成１５年１０月検測区分。
７、は平成１５年１１月検測区分。
８、は平成１５年１２月検測区分。
９、は平成１６年１月検測区分。
１０、は平成１６年１月検測区分。
１１、は平成１６年２月検測区分。
１２、は平成１６年３月検測区分。